(57)【要約】【課題】既設の着色パターン上にスリット塗布により重ね塗りして複数色の着色パターンを形成する場合に、耐溶剤性及び支持体密着性に優れた着色パターンの形成を可能とし、現像残渣の発生を抑制する。【解決手段】スリット法による塗布に用いられるカラーフィルタ用着色重合性組成物が、着色剤、カルボキシル基含有バインダー、光重合性化合物、ブロックイソシアネート基を有する化合物、光重合開始剤、及び溶剤を含有している。【選択図】なし【特許請求の範囲】
【請求項１】
（Ａ）着色剤、（Ｂ）カルボキシル基含有バインダー、（Ｃ）光重合性化合物、（Ｄ）ブロックイソシアネート基を有する化合物、（Ｅ）光重合開始剤、及び（Ｆ）溶剤を少なくとも含有し、スリット法による塗布に用いられるカラーフィルタ用着色重合性組成物。
【請求項２】
前記（Ｄ）ブロックイソシアネート基を有する化合物が、２つ以上のブロックイソシアネート基を有することを特徴とする請求項１に記載のカラーフィルタ用着色重合性組成物。
【請求項３】
前記（Ｆ）溶剤の少なくとも一種がプロピレングリコールモノメチルエーテルアセテートであり、固形分含有量が５〜２０質量％であることを特徴とする請求項１又は２に記載のカラーフィルタ用着色重合性組成物。
【請求項４】
請求項１〜３のいずれか１項に記載のカラーフィルタ用着色重合性組成物を用いて着色パターンを形成することにより作製されたカラーフィルタ。
【請求項５】
支持体上に、請求項１〜３のいずれか１項に記載のカラーフィルタ用着色重合性組成物をスリット法で塗布して着色膜を形成する塗膜形成工程と、塗布形成された前記着色膜を露光する露光工程と、露光された前記着色膜を現像する現像工程とを有する工程群を、少なくとも２回繰り返し行ない、複数色の着色パターンを順次同一支持体上に形成するカラーフィルタの製造方法。
【請求項６】
請求項４に記載のカラーフィルタ、又は請求項５に記載のカラーフィルタの製造方法により作製されたカラーフィルタを備えた表示装置。
【発明の詳細な説明】
【技術分野】
【０００１】
本発明は、スリット法を用いてカラーフィルタを作製するのに好適なカラーフィルタ用着色重合性組成物、並びにこれを用いたカラーフィルタ及びその製造方法、表示装置に関する。
【背景技術】
【０００２】
カラーフィルタは、液晶ディスプレイに不可欠な構成部品である。液晶ディスプレイは、表示装置としてＣＲＴと比較するとコンパクトであり、しかも性能面では同等以上であることから、近年ではテレビ、パーソナルコンピュータ、その他機器の表示画面に用いられる表示装置として、ＣＲＴに置き換わる傾向にある。
【０００３】
カラーフィルタの作製方法としては、ブラックマトリクスが設けられた基板上に感光性の着色樹脂組成物を塗布して塗布膜を形成し、形成された塗布膜を露光、現像してパターン形成する工程を、赤色（Ｒ）、緑色（Ｇ）、青色（Ｂ）など所望の色相数に合わせて繰り返し行なう方法が広く採用されている。
【０００４】
カラーフィルタの作製に用いられる着色樹脂組成物としては、耐溶剤性及び剥離液耐性を有する樹脂硬化物の形成が可能な組成物として、特定の重合性化合物と特定の複素脂環式ブロックイソシアネート化合物を用いた光熱重合性組成物が知られている（例えば、特許文献１参照）。また、ブロックイソシアネート化合物を含有する感光性樹脂組成物としては、金属精密加工用感光性フィルムに用いられる感光性樹脂組成物も知られている（例えば、特許文献２参照）。
【０００５】
一方、表示装置の画面サイズの大型化に伴なって基板サイズが大サイズ化する傾向にあり、着色樹脂組成物の塗布は、従来のスピン塗布から、スピン塗布に比べ省液性や製造効率等に優れるスリット塗布が主流となっている。
【０００６】
スリット塗布は、（1）スピン塗布に比して液ロスが少ない、（2）塗布液の飛散がないため洗浄処理が軽減される、（3）飛散した液成分の塗布膜への再混入がない、（4）回転の立ち上げ停止時間がないのでタクトタイムが短縮化できる、（5）大型基板への塗布が容易である、等の利点がある。これらの利点から、スリット塗布は大型の表示画面用のカラーフィルタの作製に好適であり、有利な塗布方式として期待されている。
【０００７】
スリット塗布に用いられる着色樹脂組成物としては、粘度が所定条件を満足する着色感光性樹脂組成物が知られており、均一性の良好な塗膜が得られるとされている（例えば、特許文献３参照）。
【特許文献１】特開２００６−１１９４４１号公報
【特許文献２】特開平１０−１４８９３８号公報
【特許文献３】特開２００５−４９８２８号公報
【発明の開示】
【発明が解決しようとする課題】
【０００８】
しかしながら、スリット塗布による場合、スピン塗布に比べて残留溶剤量が多く、既設パターンが形成されている上に重ねて次設用の着色重合性組成物を塗布する場合に、既設パターンが組成物中の溶剤と接触している時間が長くなる。既設パターンへの溶剤の接触時間が長くなると、既設パターンのリフティング、すなわち支持体からの浮き上がりが発生しやすくなり、既設パターンと該既設パターンが形成された支持体との密着性が悪化する課題がある。また、既設パターンへの染み込みに起因するムラ（染み込みムラ）により、表示ムラが発生する場合もある。
【０００９】
また、スリット塗布では、一般に塗布適性の点から固形分濃度を２０％以下の比較的薄い範囲に調整する必要があり、スピン塗布用の塗布液（固形分濃度２５％前後）を用いる場合に比べ、重ね塗りする際のリフティング（密着性）や表示ムラは発生しやすい。
【００１０】
一方、着色重合性組成物にブロックイソシアネート基を有する化合物を用いた場合、現像残渣が発生しやすくなる課題もある。
【００１１】
本発明は、上記に鑑みなされたものであり、既設の着色パターン上にスリット塗布により重ね塗りして複数色の着色パターンを形成する場合に、耐溶剤性に優れ、支持体との密着性の高い着色パターンの形成が可能で、現像残渣の発生が抑制されたカラーフィルタ用着色重合性組成物、支持体との密着性が良好で、画像表示した際の表示ムラの発生が抑制されたカラーフィルタ及びその製造方法、並びに表示ムラの発生が抑制された表示装置を提供することを目的し、該目的を達成することを課題とする。
【課題を解決するための手段】
【００１２】
前記課題を達成するための具体的手段は以下の通りである。
＜１＞  （Ａ）着色剤、（Ｂ）カルボキシル基含有バインダー、（Ｃ）光重合性化合物、（Ｄ）ブロックイソシアネート基を有する化合物、（Ｅ）光重合開始剤、及び（Ｆ）溶剤を少なくとも含有し、スリット法による塗布に用いられるカラーフィルタ用着色重合性組成物である。
＜２＞  前記（Ｄ）ブロックイソシアネート基を有する化合物が、２つ以上のブロックイソシアネート基を有することを特徴とする前記＜１＞に記載のカラーフィルタ用着色重合性組成物である。
＜３＞  前記（Ｆ）溶剤の少なくとも一種がプロピレングリコールモノメチルエーテルアセテートであり、固形分含有量が５〜２０質量％であることを特徴とする前記＜１＞又は＜２＞に記載のカラーフィルタ用着色重合性組成物である。
【００１３】
＜４＞  前記＜１＞〜＜３＞のいずれか１つに記載のカラーフィルタ用着色重合性組成物を用いて着色パターンを形成することにより作製されたカラーフィルタである。
＜５＞  支持体上に、前記＜１＞〜＜３＞のいずれか１つに記載のカラーフィルタ用着色重合性組成物をスリット法で塗布して着色膜を形成する塗膜形成工程と、塗布形成された前記着色膜を露光する露光工程と、露光された前記着色膜を現像する現像工程とを有する工程群を、少なくとも２回繰り返し行ない、複数色の着色パターンを順次同一支持体上に形成するカラーフィルタの製造方法である。
＜６＞  前記＜４＞に記載のカラーフィルタ、又は前記＜５＞に記載のカラーフィルタの製造方法により作製されたカラーフィルタを備えた表示装置である。
【発明の効果】
【００１４】
本発明によれば、既設の着色パターン上にスリット塗布により重ね塗りして複数色の着色パターンを形成する場合に、耐溶剤性に優れ、支持体との密着性の高い着色パターンの形成が可能で、現像残渣の発生が抑制されたカラーフィルタ用着色重合性組成物を提供することができる。また、
本発明によれば、支持体との密着性が良好で、画像表示した際の表示ムラの発生が抑制されたカラーフィルタ及びその製造方法、並びに、表示ムラの発生が抑制された表示装置を提供することができる。
【発明を実施するための最良の形態】
【００１５】
以下、本発明のカラーフィルタ用着色重合性組成物、並びにこれを用いたカラーフィルタ及びその製造方法、表示装置について詳細に説明する。
【００１６】
＜カラーフィルタ用着色重合性組成物＞
本発明のカラーフィルタ用着色重合性組成物は、（Ａ）着色剤、（Ｂ）カルボキシル基含有バインダー、（Ｃ）光重合性化合物、（Ｄ）ブロックイソシアネート基を有する化合物、（Ｅ）光重合開始剤、及び（Ｆ）溶剤を少なくとも含んでなり、必要に応じて、更に他の成分を用いて構成されてもよい。
【００１７】
本発明のカラーフィルタ用着色重合性組成物においては、スリット塗布に用いるにあたって（Ｄ）ブロックイソシアネート基を有する化合物を併用することで、スリット塗布時に残存しやすい溶剤との接触時間が長くなることに起因する既設パターン（例えば着色画素）の支持体からの浮き上がり（リフティング）及び染み込みムラが抑制され、また、現像時の現像残渣の発生も抑制されるので、精細で耐溶剤性及び支持体との密着性の高い着色パターンが得られ、これより表示ムラの防止されたカラーフィルタが得られる。
【００１８】
以下、本発明のカラーフィルタ用着色重合性組成物の構成成分について詳述する。
（Ａ）着色剤
本発明のカラーフィルタ用着色重合性組成物は、着色剤の少なくとも一種を含有する。着色剤を含有させることで、本発明のカラーフィルタ用着色重合性組成物を、カラーフィルタを構成する着色画素やブラックマトリクス等の形成に用いることができる。
【００１９】
着色剤としては、従来公知の種々の顔料、染料等から選択することができる。着色剤は、一種単独で用いてもよいし、二種以上を混合して用いてもよい。
【００２０】
前記顔料としては、従来公知の種々の無機顔料又は有機顔料を用いることができる。また、顔料は、含有した際に高透過率が得られることが好ましいことから、なるべく粒径の小さいものが望ましいが、ハンドリング性をも考慮すると平均粒子径０．０１μｍ〜０．１μｍの顔料が好ましく、より好ましくは０．０１μｍ〜０．０５μｍの顔料である。
【００２１】
前記無機顔料としては、金属酸化物、金属錯塩などの金属化合物が挙げられ、具体的には、鉄、コバルト、アルミニウム、カドミウム、鉛、銅、チタン、マグネシウム、クロム、亜鉛、アンチモン等の金属酸化物、及び前記金属の複合酸化物を挙げることができる。
【００２２】
前記有機顔料としては、C.I.Pigment Yellow 11, 24, 31, 53, 83, 93, 99, 108, 109, 110, 138, 139, 147, 150, 151, 154, 155, 167, 180, 185, 199；C.I.Pigment Orange 36, 38, 43, 71；C.I.Pigment Red 81, 105, 122, 149, 150, 155, 171, 175, 176, 177,209, 220, 224, 242, 254, 255, 264, 270；C.I.Pigment Violet 19, 23, 32, 39；C.I.Pigment Blue 1, 2, 15, 15:1, 15:3, 15:6, 16, 22, 60, 66；C.I.Pigment Green 7, 36, 37；C.I.Pigment Brown 25, 28；C.I.Pigment Black 1, 7；等を挙げることができる。
【００２３】
本発明においては、特に顔料の構造式中に塩基性のＮ原子を持つものが好ましい。塩基性のＮ原子をもつ顔料は、組成物中で良好な分散性を示す。その原因については十分解明されていないが、光重合成分と顔料の親和性の良さが影響しているものと推定される。
【００２４】
上記の各種顔料のうち、更に好ましい顔料は、C.I.Pigment Yellow 11, 24, 108, 109, 110, 138, 139, 150, 151, 154, 167, 180, 185；C.I.Pigment Orange 36, 71；C.I.Pigment Red 122, 150, 171, 175, 177, 209, 224, 242, 254, 255, 264；C.I.Pigment Violet 19, 23, 32；C.I.Pigment Blue 15:1, 15:3, 15:6, 16, 22, 60, 66；C.I.Pigment Black 1である。但し、これらに限定されるものではない。
【００２５】
前記有機顔料は、一種単独で又は、色純度を向上するために複数種組合せて用いることができる。組合わせの具体例を以下に示す。
赤色用の顔料としては、アントラキノン系顔料、ペリレン系顔料、ジケトピロロピロール系顔料単独もしくはこれらの少なくとも一種と、ジスアゾ系黄色顔料、イソインドリン系黄色顔料、キノフタロン系黄色顔料又はペリレン系赤色顔料との混合などが用いられる。例えば、アントラキノン系顔料としてはＣ．Ｉ．ピグメントレッド１７７が、ペリレン系顔料としてはＣ．Ｉ．ピグメントレッド１５５、Ｃ．Ｉ．ピグメントレッド２２４が、ジケトピロロピロール系顔料としてはＣ．Ｉ．ピグメントレッド２５４が挙げられ、色再現性の点でＣ．Ｉ．ピグメントイエロー８３又はＣ．Ｉ．ピグメントイエロー１３９との混合が良好である。
赤色顔料と黄色顔料との質量比は、１００：５〜１００：５０が好ましい。赤色顔料と黄色顔料との質量比が前記範囲内にあると、４００〜５００ｎｍの光透過率を抑えることができ、色純度を上げることができ、更に主波長が短波長よりにならず、ＮＴＳＣ目標色相からのずれが小さい。また、赤色顔料と黄色顔料との質量比については、１００：１０〜１００：３０が特に好ましい。赤色顔料同士の組合わせの場合は、色度に併せて調整することができる。
【００２６】
緑色用の顔料としては、ハロゲン化フタロシアニン系顔料単独もしくはこの少なくとも一種と、ジスアゾ系黄色顔料、キノフタロン系黄色顔料、アゾメチン系黄色顔料、又はイソインドリン系黄色顔料との混合が用いられ、例えば、Ｃ．Ｉ．ピグメントグリーン７、Ｃ．Ｉ．ピグメントグリーン３６又はＣ．Ｉ．ピグメントグリーン３７と、Ｃ．Ｉ．ピグメントイエロー８３、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０又はＣ．Ｉ．ピグメントイエロー１８５と、の混合が好ましい。
【００２７】
緑色顔料と黄色顔料との質量比は、１００：５〜１００：１５０が好ましい。前記質量比が前記範囲内にあると、４００〜４５０ｎｍの光透過率を抑えることができ、色純度を上げることができ、更に主波長が長波長よりにならず、ＮＴＳＣ目標色相からのズレが小さい。より好ましい質量比は１００：３０〜１００：１２０の範囲である。
【００２８】
青色用顔料としては、フタロシアニン系顔料単独もしくはこの少なくとも一種と、ジオキサジン系紫色顔料との混合が用いられ、例えば、Ｃ．Ｉ．ピグメントブルー１５：６とＣ．Ｉ．ピグメントバイオレッ ト２３との混合が好ましい。
青色顔料と紫色顔料との質量比は、１００：０〜１００：３０が好ましく、より好ましくは１００：１０以下である。
【００２９】
更に、前記顔料をアクリル系樹脂、マレイン酸系樹脂、塩化ビニル−酢酸ビニルコポリマー、又はエチルセルロース樹脂等に微分散させた粉末状加工顔料を用いることにより分散性及び分散安定性の良好な光熱重合性組成物を得ることができる。
【００３０】
また、本発明のカラーフィルタ用着色重合性組成物は、ブラックカーボン、チタンカーボン、酸化鉄、酸化チタンなどを単独で若しくは複数種混合して用いた着色剤を使用することで、ブラックマトリックスを形成することも可能である。
【００３１】
前記顔料は、顔料被覆樹脂により被覆されたものも用いることができる。顔料被覆樹脂としては、カルボキシル基を含有するアクリル樹脂等の樹脂を挙げることができる。該カルボキシル基を含有するアクリル樹脂は、例えば、（メタ）アクリル酸、（無水）マレイン酸、クロトン酸、イタコン酸、フマル酸、などのカルボキシル基を有するモノマーと、スチレン、α−メチルスチレン、（メタ）アクリル酸メチル、（メタ）アクリル酸エチル、（メタ）アクリル酸プロピル、（メタ）アクリル酸イソプロピル、（メタ）アクリル酸ブチル、酢酸ビニル、アクリロニトリル、（メタ）アクリルアミド、グリシジル（メタ）アクリレート、アリルグリシジルエーテル、エチルアクリル酸グリシジル、クロトン酸グリシジルエーテル、（メタ）アクリル酸クロライド、ベンジル（メタ）アクリレート、ヒドロキシエチル（メタ）アクリレート、Ｎ−メチロールアクリルアミド、Ｎ，Ｎジメチルアクリルアミド、Ｎ−メタクリロイルモルホリン、Ｎ，Ｎ−ジメチルアミノエチル（メタ）アクリレート、Ｎ，Ｎ−ジメチルアミノエチルアクリルアミド、などの共重合成分と、を共重合させたポリマーが挙げられる。
中でも好ましいものは、構成モノマーとして少なくとも（メタ）アクリル酸あるいは（メタ）アクリル酸アルキルエーテルを含有するアクリル樹脂であり、さらに好ましくは、（メタ）アクリル酸及びスチレンを含有するアクリル樹脂である。
【００３２】
また、これらの樹脂は、架橋効率を向上させるために、重合性基を側鎖に有していてもよく、樹脂側鎖にエチレン性二重結合を付加させることもできる。樹脂側鎖に二重結合を付与することにより光硬化性が高まるため、解像性、密着性をさらに向上させることができる。但し、側鎖に二重結合を持つ樹脂を用いると、硬化物の規則性が変わって誘電率が高くなることがあるため、使用の際は留意する必要がある。
【００３３】
エチレン性二重結合を導入する合成手段として、例えば、特公昭５０−３４４４３号公報、特公昭５０−３４４４４号公報などに記載の方法等が挙げられる。具体的には、カルボキシル基や水酸基にグリシジル基、エポキシシクロヘキシル基及び（メタ）アクリロイル基を併せ持つ化合物やアクリル酸クロライドなどを反応させる方法が挙げられる。例えば、（メタ）アクリル酸グリシジル、アリルグリシジルエーテル、α−エチルアクリル酸グリシジル、クロトニルグリシジルエーテル、（イソ）クロトン酸グリシジルエーテル、（３，４−エポキシシクロヘキシル）メチル（メタ）アクリレート、（メタ）アクリル酸クロライド、（メタ）アリルクロライドなどの化合物を使用し、カルボキシル基や水酸基を有する樹脂に反応させることにより側鎖に重合基を有する樹脂を得ることができる。
【００３４】
前記有機顔料やカーボン等の分散には、一般に分散剤を用いることができる。
分散剤には、前記顔料被覆樹脂をそのまま用いるほか、後述する分散剤の併用が可能である。これら分散剤は、一種単独で用いる以外に、複数種を組合わせて使用することも可能である。分散処理によって、顔料表面に樹脂が吸着されると同時に顔料粒子の凝集が破壊され、粒径を微細化することができる。
前記分散剤としては、ＢＹＫ社製のAnti-Terra-U、Disperbyk-160, 161, 162, 163、ＺＥＮＥＣＡ社製のSolspers 20000, 同24000GR, 同26000, 同28000、楠本化成社製のDA-703-50, NDC-8194L, NDC-8203L, NDC-8257L, KS-860、花王社製のホモゲナールL-18, 同L-1820, 同L-95, 同L-100、日本ペイント社製のVP5000、グッドリッチ社製のE5703P、ユニオンカーバイド社製のVAGH、東洋紡社製のUR8200、日本ゼオン社製のMR113、等の公知の分散樹脂が挙げられる。
【００３５】
また、フタロシアニン誘導体（商品名：ＥＦＫＡ−７４５（森下産業社製））；オルガノシロキサンポリマーＫＰ３４１（信越化学工業社製）、（メタ）アクリル酸系（共）重合体ポリフローＮo.７５、Ｎo.９０、Ｎo.９５（共栄社油脂化学工業社製）、Ｗ００１（裕商社製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤；エフトップＥＦ３０１、同ＥＦ３０３、同ＥＦ３５２（新秋田化成社製）、メガファックＦ１７１、同Ｆ１７２、同Ｆ１７３（大日本インキ化学工業社製）、フロラードＦＣ４３０、同ＦＣ４３１（住友スリーエム社製）、アサヒガードＡＧ７１０、サーフロンＳ３８２、同ＳＣ−１０１、同ＳＣ−１０２、同ＳＣ−１０３、同ＳＣ−１０４、同ＳＣ−１０５、同ＳＣ−１０６８（旭硝子社製）等のフッ素系界面活性剤；Ｗ００４、Ｗ００５、Ｗ０１７（裕商社製）等のアニオン系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（森下産業社製）、ディスパースエイド６、ディスパースエイド８、ディスパースエイド１５、ディスパースエイド９１００（サンノプコ社製）等の高分子分散剤；ソルスパース３０００，同５０００，同９０００，同１２０００，同１３２４０，同１３９４０，同１７０００，同２４０００，同２６０００，同２８０００などの各種ソルスパース分散剤（ゼネカ社製）；アデカプルロニックＬ３１，同Ｆ３８，同Ｌ４２，同Ｌ４４，同Ｌ６１，同Ｌ６４，同Ｆ６８，同Ｌ７２，同Ｐ９５，同Ｆ７７，同Ｐ８４，同Ｆ８７，同Ｐ９４，同Ｌ１０１，同Ｐ１０３，同Ｆ１０８，同Ｌ１２１，同Ｐ−１２３（旭電化社製）、及びイソネットＳ−２０（三洋化成社製）も挙げられる。
【００３６】
前記着色剤として染料を含有する場合には、組成物中に均一に溶解させたカラーフィルタ用着色重合性組成物を得ることが好ましい。
前記染料としては、特に制限はなく、従来よりカラーフィルタ用途として公知の染料を使用できる。例えば、特開昭６４−９０４０３号公報、特開昭６４−９１１０２号公報、特開平１−９４３０１号公報、特開平６−１１６１４号公報、特登２５９２２０７号、米国特許第４，８０８，５０１号明細書、米国特許第５，６６７，９２０号明細書、米国特許第５，０５９，５００号明細書、特開平５−３３３２０７号公報、特開平６−３５１８３号公報、特開平６−５１１１５号公報、特開平６−１９４８２８号公報、特開平８−２１１５９９号公報、特開平４−２４９５４９号公報、特開平１０−１２３３１６号公報、特開平１１−３０２２８３号公報、特開平７−２８６１０７号公報、特開２００１−４８２３号公報、特開平８−１５５２２号公報、特開平８−２９７７１号公報、特開平８−１４６２１５号公報、特開平１１−３４３４３７号公報、特開平８−６２４１６号公報、特開２００２−１４２２０号公報、特開２００２−１４２２１号公報、特開２００２−１４２２２号公報、特開２００２−１４２２３号公報、特開平８−３０２２２４号公報、特開平８−７３７５８号公報、特開平８−１７９１２０号公報、特開平８−１５１５３１号公報等に開示されている色素が使用できる。
【００３７】
化学構造としては、ピラゾールアゾ系、アニリノアゾ系、トリフェニルメタン系、アントラキノン系、アンスラピリドン系、ベンジリデン系、オキソノール系、ピラゾロトリア ゾールアゾ系、ピリドンアゾ系、シアニン系、フェノチアジン系、ピロロピラゾールアゾメチン系、キサテン系、フタロシアニン系、ペンゾピラン系、インジゴ系等の染料を使用できる。
【００３８】
着色剤のカラーフィルタ用着色重合性組成物中における含有量としては、該組成物の全固形分に対して、２０〜８０質量％が好ましく、より好ましくは２５〜６５質量％である。着色剤の含有量が前記範囲内であると、高色度の色特性や良好な遮光性が得られる。
【００３９】
（Ｂ）カルボキシル基含有バインダー
本発明のカラーフィルタ用着色重合性組成物は、カルボキシル基含有バインダーの少なくとも一種を含有する。本発明におけるバインダーはカルボキシル基を有するので、組成物をアルカリ可溶性に構成することができ、アルカリ性の現像液を用いて不要部を除去し、任意のパターンを形成することができる。
【００４０】
カルボキシル基含有バインダーとしては、カルボキシル基を有する公知のバインダーの中から適宜選択することができる。カルボキシル基含有モノマーとしては、例えば、不飽和モノカルボン酸、不飽和ジカルボン酸、不飽和トリカルボン酸などの、分子中に少なくとも１個のカルボキシル基を有する不飽和多価カルボン酸などの不飽和カルボン酸等が挙げられる。
【００４１】
ここで、前記不飽和モノカルボン酸としては、例えば、アクリル酸、メタクリル酸、クロトン酸、α−クロルアクリル酸、けい皮酸などが挙げられる。前記不飽和ジカルボン酸としては、例えば、マレイン酸、フマル酸、イタコン酸、シトラコン酸、メサコン酸などが挙げられる。
【００４２】
また、不飽和多価カルボン酸は、その酸無水物であってもよい。具体的には、無水マレイン酸、無水イタコン酸、無水シトラコン酸などが挙げられる。不飽和多価カルボン酸は、そのモノ（２−メタクリロイロキシアルキル）エステルであってもよく、例えば、コハク酸モノ（２−アクリロイロキシエチル）、コハク酸モノ（２−メタクリロイロキシエチル）、フタル酸モノ（２−アクリロイロキシエチル）、フタル酸モノ（２−メタクリロイロキシエチル）などが挙げられる。
【００４３】
不飽和多価カルボン酸は、その両末端ジカルボキシポリマーのモノ（メタ）アクリレートであってもよく、例えば、ω−カルボキシポリカプロラクトンモノアクリレート、ω−カルボキシポリカプロラクトンモノメタクリレートなどが挙げられる。
【００４４】
カルボキシル基含有モノマーは、一種単独で用いてもよいし、２種以上を混合して用いてもよい。
【００４５】
上記の中でも、本発明においては、アクリル系共重合体が好ましい。
アクリル系共重合体としては、例えば、カルボキシル基含有モノマー（特にアクリロイル基含有モノマー）と、該モノマーと共重合可能な他のモノマーとの共重合体などが挙げられる。
【００４６】
前記カルボキシル基含有モノマーと共重合可能な他のモノマーとしては、例えば、
スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデンなどの芳香族ビニル化合物；
【００４７】
メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；
【００４８】
２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレートなどの不飽和カルボン酸アミノアルキルエステル類；
【００４９】
グリシジルアクリレート、グリシジルメタクリレートなどの不飽和カルボン酸グリシジルエステル類；
酢酸ビニル、プロピオン酸ビニル、酪酸ビニル、安息香酸ビニルなどのカルボン酸ビニルエステル類；
ビニルメチルエーテル、ビニルエチルエーテル、アリルグリシジルエーテルなどの不飽和エーテル類；
アクリロニトリル、メタクリロニトリル、α−クロロアクリロニトリル、シアン化ビニリデンなどのシアン化ビニル化合物；
アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；
マレイミド、Ｎ−フェニルマレイミド、Ｎ−シクロヘキシルマレイミドなどの不飽和イミド類；
１，３−ブタジエン、イソプレン、クロロプレンなどの脂肪族共役ジエン類；
ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基又はモノメタクリロイル基を有するマクロモノマー類、などを挙げることができる。
これらのモノマーは、それぞれ単独で用いてもよいし、２種以上を混合してもよい。
【００５０】
カルボキシル基含有バインダー中におけるカルボキシル基含有モノマー単位の割合は、質量分率で、通常１０〜５０質量％であり、好ましくは１５〜４０質量％であり、より好ましくは２５〜４０質量％である。カルボキシル基含有モノマー単位の割合が前記範囲内であると、現像液に対する溶解性が良好であり、現像時にパターンが正確に形成される傾向がある。
【００５１】
前記アクリル系共重合体としては、例えば、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／メチル（メタ）アクリレート／ポリスチレンマクロモノマー共重合体、（メタ）アクリル酸／メチル（メタ）アクリレート／ポリメチル（メタ）アクリレートマクロモノマー共重合体、（メタ）アクリル酸／ベンジル（メタ）アクリレート／ポリスチレンマクロモノマー共重合体、（メタ）アクリル酸／ベンジル（メタ）アクリレート／ポリメチル（メタ）アクリレートマクロモノマー共重合体、（メタ）アクリル酸／２−ヒドロキシエチル（メタ）アクリレート／ベンジル（メタ）アクリレート／ポリスチレンマクロモノマー共重合体、（メタ）アクリル酸／２−ヒドロキシエチル（メタ）アクリレート／ベンジル（メタ）アクリレート／ポリメチル（メタ）アクリレートマクロモノマー共重合体、（メタ）アクリル酸／スチレン／ベンジル（メタ）アクリレート／Ｎ−フェニルマレイミド共重合体、（メタ）アクリル酸／コハク酸モノ（２−アクリロイロキシエチル）／スチレン／ベンジル（メタ）アクリレート／Ｎ−フェニルマレイミド共重合体、（メタ）アクリル酸／コハク酸モノ（２−アクリロイロキシエチル）／スチレン／アリル（メタ）アクリレート／Ｎ−フェニルマレイミド共重合体（メタ）アクリル酸／ベンジル（メタ）アクリレート／Ｎ−フェニルマレイミド／スチレン／グリセロールモノ（メタ）アクリレート共重合体、などが挙げられる。
【００５２】
」
ここで、（メタ）アクリレートとは、アクリレート又はメタクリレートを表すことを意味する（以下同様）。
【００５３】
上記のうち、（メタ）アクリル酸／ベンジル（メタ）アクリレート共重合体、（メタ）アクリル酸／ベンジル（メタ）アクリレート／スチレン共重合体、（メタ）アクリル酸／メチル（メタ）アクリレート共重合体、（メタ）アクリル酸／メチル（メタ）アクリレート／スチレン共重合体が好ましい。
【００５４】
カルボキシル基含有バインダーの重量平均分子量（ポリスチレン換算）は、通常１，０００〜１００，０００であり、好ましくは２，０００〜８０，０００であり、より好ましくは３，０００〜７０，０００であり、さらに好ましくは５，０００〜５０，０００である。カルボキシル基含有バインダーの分子量が前記範囲内であると、塗膜硬度が向上し、現像後の未露光部の現像液に対する溶解性が良好で高い残膜率が得られ、より解像度の高い着色パターンを形成することができる。
【００５５】
カルボキシル基含有バインダーの酸価としては、通常は５０〜１５０であり、６０〜１４０の範囲が好ましい。酸価とは、アクリル系重合体１ｇを中和するに必要な水酸化カリウムの量（ｍｇ）として測定される値であり、通常は水酸化カリウム水溶液を用いて滴定することにより求めることができる。
中でも、酸価は８０〜１３５がより好ましく、更に好ましくは８０〜１３０である。酸価が前記範囲内であると、現像液に対する溶解性が向上して未露光部が溶解しやすくなると共に高感度化でき、露光部（硬化部）の残膜率をより向上させることができる。
【００５６】
（Ｂ）カルボキシル基含有バインダーのカラーフィルタ用着色重合性組成物中における含有量としては、カラーフィルタ用着色重合性組成物の全固形分に対して、１〜５０質量％が好ましく、５〜４０質量％がより好ましい。（Ｂ）カルボキシル基含有バインダーの含有量が前記範囲内であると、塗布膜の均一性が良好でムラのないパターンが得られる。
【００５７】
（Ｃ）光重合性化合物
本発明のカラーフィルタ用着色重合性組成物は、光重合性化合物の少なくとも一種を含有する。光重合性化合物は、光照射により後述の（Ｅ）光重合開始剤から発生した活性ラジカルや酸などによって重合し得る化合物である。光重合性化合物としては、例えば、重合性の炭素−炭素不飽和結合を有する化合物などが挙げられる。
【００５８】
光重合性化合物としては、公知の光重合性化合物を特に制限なく、用いることができる。光重合性化合物としては、少なくとも１つの付加重合可能なエチレン性二重結合を有し、常圧下での沸点が１００℃以上である化合物が好ましい。（メタ）アクリル化合物であることがより好ましい。感度と高硬化の観点から、前記光重合性化合物が多官能（メタ）アクリル化合物であることが更に好ましい。
【００５９】
光重合性化合物の例としては、ポリエチレングリコールモノ（メタ）アクリレート、ポリプロピレングリコールモノ（メタ）アクリレート、フェノキシエチル（メタ）アクリレート等の単官能のアクリレートやメタアクリレート；ポリエチレングリコールジ（メタ）アクリレート、トリメチロールエタントリ（メタ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ヘキサンジオールジ（メタ）アクリレート、
【００６０】
トリメチロールプロパントリス（アクリロイルオキシプロピル）エーテル、トリス（アクリロイロキシエチル）イソシアヌレート、グリセリンやトリメチロールエタン等の多官能アルコールにエチレンオキサイドやプロピレンオキサイドを付加させた後に（メタ）アクリレート化したもの、特公昭４８−４１７０８号、特公昭５０−６０３４号、特開昭５１−３７１９３号の各公報に記載されているようなウレタンアクリレート類、特開昭４８−６４１８３号、特公昭４９−４３１９１号、特公昭５２−３０４９０号の各公報に記載されているポリエステルアクリレート類、エポキシ樹脂と（メタ）アクリル酸の反応生成物であるエポキシアクリレート類等の多官能のアクリレートやメタアクリレート及びこれらの混合物を挙げることができる。更に、日本接着協会誌Ｖｏｌ．２０、Ｎｏ．７、３００〜３０８頁に光硬化性モノマー及びオリゴマーとして紹介されているものを挙げることができる。
【００６１】
光重合性化合物のカラーフィルタ用着色重合性組成物中における含有量は、全固形分中の１〜６０質量％であることが好ましく、１０〜５０質量％であることがより好ましい。該含有量は、１質量％以上であると露光部の硬化が良好に進行し、６０質量％以下であると未露光部の溶出性が向上する。
【００６２】
（Ｄ）ブロックイソシアネート基を有する化合物
本発明のカラーフィルタ用着色重合性組成物は、ブロックイソシアネート基を有する化合物（以下、「ブロックイソシアネート基含有化合物」ということがある。）の少なくとも一種を含有する。本発明においては、ブロックイソシアネート基含有化合物を含有することで、スリット法により既設パターン（例えば着色画素）のある支持体上に更に塗布した際に、既設パターンの支持体からの浮き上がり（リフティング）及び染み込みムラを抑制でき、後の現像時の現像残渣も抑制できる。また、現像後の加熱によりブロックが外れてより良好な硬化度が得られる。これより、精細で耐溶剤性が高く、支持体との密着性に優れた着色パターンが得られ、ひいては表示ムラの防止されたカラーフィルタ及び表示装置を作製できる。
【００６３】
ブロックイソシアネート基は、化合物中の反応基であるイソシアネート基がブロック化されたものである。
【００６４】
ブロックイソシアネート基含有化合物は、イソシアネート基含有化合物のイソシアネート基をブロック剤と反応させることにより得られる。本発明におけるブロックイソシアネート基含有化合物としては、下記イソシアネート化合物がブロック剤でブロックされた化合物が挙げられる。
【００６５】
前記イソシアネート基含有化合物としては、例えば、エチルイソシアネート、ｎ−プロピルイソシアネート、ｉ−プロピルイソシアネート、ブチルイソシアネート等の単官能イソシアネート化合物、ｍ−フェニレンジイソシアネート、ｐ−フェニレンジイソシアネート、２，６−トリレンジイソシアネート、２，４−トリレンジイソシアネート、ナフタレン−１，４−ジイソシアネート、ジフェニルメタン−４，４’−ジイソシアネート、３，３’−ジメトキシ−ビフェニルジイソシアネート、３，３’−ジメチルジフェニルメタン−４，４’−ジイソシアネート、キシリレン−１，４−ジイソシアネート、キシリレン−１，３−ジイソシアネート、４−クロロキシリレン−１，３−ジイソシアネート、２−メチルキシリレン−１，３−ジイソシアネート、４，４’−ジフェニルプロパンジイソシアネート、４，４’−ジフェニルヘキサフルオロプロパンジイソシアネート、トリメチレンジイソシアネート、ヘキサメチレンジイソシアネート、プロピレン−１，２−ジイソシアネート、ブチレン−１，２−ジイソシアネート、シクロヘキシレン−１，２−ジイソシアネート、シクロヘキシレン−１，３−ジイソシアネート、シクロヘキシレン−１，４−ジイソシアネート、ジシクロヘキシルメタン−４，４’−ジイソシアネート、１，４−ビス（イソシアネートメチル）シクロヘキサン及び１，３−ビス（イソシアネートメチル）シクロヘキサン、イソホロンジイソシアネート、リジンジイソシアネート等の２官能イソシアネート化合物が挙げられる。更に、これらの２官能イソシアネート化合物とエチレングリコール類、ビスフェノール類等の２官能アルコール、フェノール類との付加反応物も利用できる。
【００６６】
更に、多官能のイソシアネート化合物も利用できる。このような化合物の例としては前記２官能イソシアネート化合物を主原料とし、これらの３量体（ビューレットあるいはイソシアヌレート）、トリメチロールプロパンなどのポリオールと２官能イソシアネート化合物の付加体として多官能としたもの、ベンゼンイソシアネートのホルマリン縮合物、メタクリロイルオキシエチルイソシアネート等の重合性基を有するイソシアネート化合物の重合体、リジントリイソシアネート、トルエン−２，４，６−トリイソシアネート、４，４’，４”−トリフェニルメタントリイソシアネート、４，４’−ジメチルジフェニルメタン−２，２’，５，５’−テトライソシアネート等の４価イソシアネートなども用いることができる。
【００６７】
これらの化合物については、「ポリウレタン樹脂ハンドブック」（岩田敬治編、日刊工業新聞社発行（１９８７））に記載されている。
【００６８】
また、イソシアネート基の前記ブロック剤としては、加熱によりイソシアネート基を再生できるものを選択することができる。例えば、フェノール、クレゾールなどのフェノール類、メチルエチルケトオキシム、アセトンオキシム、シクロヘキサノンオキシムなどのオキシム化合物類、ε−カプロラクタム、 γ−ブチロラクタム、β−プロピオラクタムなどのラクタム化合物類、アセト酢酸エチル、マロン酸ジエチル、アセチルアセトン等の活性メチレン化合物類、アニリン、ジフェニルアミン等のアミン化合物、イミダゾール、ベンズイミダゾール等のイミダゾール化合物類、ベンズトリアゾールなどのアゾール化合物類、Ｎ−ヒドロキシイミド、フタルイミド等のイミド化合物類など、公知のブロック剤を使用できる。
【００６９】
上記のブロックイソシアネート基含有化合物の中でも、１分子中に２つ以上のブロックイソシアネート基を有する二官能化合物が好ましい。ブロックイソシアネート基が１分子中に２つ以上含まれると、溶剤による既設パターンのリフティング防止効果に有効であると共に、より良好な硬化性及び支持体密着性が得られる。
【００７０】
２つ以上のブロックイソシアネート基を有するブロックイソシアネート基含有化合物の中では、特に、キシレンジイソシアネートおよびその水添物、ヘキサメチレンジイソシアネートなどの脂肪族イソシアネート、これらの２量体あるいは３量体（ビューレットあるいはイソシヌレート）、トリメチロールプロパンなどのポリオールとのアダクト体として多官能としたものを原料としたブロックイソシアネート化合物が好適である。
【００７１】
１分子中のブロックイソシアネート基の数としては、前記理由から、２以上が好ましく、特に好ましくは２〜３である。
【００７２】
（Ｄ）ブロックイソシアネート基含有化合物のカラーフィルタ用着色重合性組成物中における含有量としては、全固形分に対して、１〜５０質量％が好ましく、２〜２５質量％がより好ましい。該含有量が前記範囲内であると、リフティング及び溶剤染み込み（染み込みムラ）の抑制効果、並びに現像残渣の抑制効果をより向上させることができる。
【００７３】
（Ｅ）光重合開始剤
本発明のカラーフィルタ用着色重合性組成物は、光重合開始剤の少なくとも一種を含有する。
前記光重合開始剤としては、従来公知のものを使用できる。例えば、特公昭５７−６０９６号公報等に記載のハロメチルオキサジアゾール化合物、特公昭５９−１２８１号公報及び特開昭５３−１３３４２８号公報等に記載のハロメチル−ｓ−トリアジン等の活性ハロゲン化合物、米国特許第４３１８７９１号明細書及び欧州特許第８８０５０Ａ号明細書等に記載のケタール、アセタール、ベンゾインアルキルエーテル類等の芳香族カルボニル化合物、米国特許第４１９９４２０号明細書に記載のベンゾフェノン類等の芳香族ケトン化合物、フランス特許第２４５６７４１号明細書に記載の（チオ） キサントン類、アクリジン類化合物、特開平１０−６２９８６号公報に記載のクマリン類、ロフィンダイマー類化合物、特開平８−１５５２１号公報に記載のスルホニウム有機硼素錯体等が挙げられる。
【００７４】
具体的には、アセトフェノン系開始剤（例えば、２，２−ジエトキシアセトフェノン、ｐ−ジメチルアミノアセトフェノン、２−ヒドロキシ−２−メチル−１−フェニル−プロパン−１−オン、ｐ−ジメチルアミノアセトフェノン、４’−イソプロピル−２−ヒドロキシ−２−メチル−プロピオフェノン等）、ケタール系開始剤（例えば、ベンジルジメチルケタール、ベンジル−β−メトキシエチルアセタール等）、ベンゾフェノン系開始剤（例えば、ベンゾフェノン、４，４’−（ビスジメチルアミノ）ベンゾフェノン、４，４’−（ビスジエチルアミノ）ベンゾフェノン、４，４’−ジクロロベンゾフェノン、１−ヒドロキシ−シクロヘキシルフェニルケトン、２−ベンジル−２−ジメチルアミノ−１−（４−モルフォリノフェニル）−ブタノン−１，２−トリル−２−ジメチルアミノ−１−（４−モルフォリノフェニル）−ブタノン−１，２−メチル−１−〔４−（メチルチオ）フェニル〕−２−モルフォリノプロパノン−１等）、ベンゾイン系及びベンゾイル系開始剤（例えば、ベンゾインプロピルエーテル、ベンゾインブチルエーテル、ベンゾインメチルエーテル、メチル−ｏ−ベンゾイルベンゾエート等）、
【００７５】
キサントン系開始剤（ジエチルチオキサントン、ジイソプロピルチオキサントン、モノイソプロピルチオキサントン、クロロチオキサントン等）、トリアジン系開始剤（例えば、２，４−ビス（トリクロロメチル）−６−ｐ−メトキシフェニル−ｓ−トリアジン、２，４−ビス（トリクロロメチル）−６−ｐ−メトキシスチリル−ｓ−トリアジン、２，４−ビス（トリクロロメチル）−６−（１−ｐ−ジメチルアミノフェニル）−１，３−ブタジエニル−ｓ−トリアジン、２，４−ビス（トリクロロメチル）−６−ビフェニル−ｓ−トリアジン、２，４−ビス（トリクロロメチル）−６−（ｐ−メチルビフェニル）−ｓ−トリアジン、ｐ−ヒドロキシエトキシスチリル−２，６−ジ（トリクロロメチル）−ｓ−トリアジン、メトキシスチリル−２，６−ジ（トリクロロメチル）−ｓ−トリアジン、３，４−ジメトキシスチリル−２，６−ジ（トリクロロメチル）−ｓ−トリアジン、４−ベンズオキソラン−２，６−ジ（トリクロロメチル）−ｓ−トリアジン、４−（ｏ−ブロモ−ｐ−Ｎ，Ｎ−（ジエトキシカルボニルアミノ）フェニル）−２，６−ジ（クロロメチル）−ｓ−トリアジン、４−（ｐ−Ｎ，Ｎ−（ジエトキシカルボニルアミノ）フェニル）−２，６−ジ（クロロメチル）−ｓ−トリアジン等）、
【００７６】
ハロメチルオキサジアゾール系開始剤（例えば、２−トリクロロメチル−５−スチリル−１，３，４−オキソジアゾール、２−トリクロロメチル−５−（シアノスチリル）−１，３，４−オキソジアゾール、２−トリクロロメチル−５−（ナフト−１−イル）−１，３，４−オキソジアゾール、２−トリクロロメチル−５−（４−スチリル）スチリル−１，３，４−オキソジアゾール等）、アクリジン系開始剤（例えば、９−フェニルアクリジン、１，７−ビス（９−アクリジニル）ヘプタン等）、クマリン系開始剤（例えば、３−メチル−５−アミノ−（（ｓ−トリアジン−２−イル）アミノ）−３−フェニルクマリン、３−クロロ−５−ジエチルアミノ−（（ｓ−トリアジン−２−イル）アミノ）−３−フェニルクマリン、３−ブチル−５−ジメチルアミノ−（（ｓ−トリアジン−２−イル）アミノ）−３−フェニルクマリン等）、ロフィンダイマー系開始剤（例えば、２−（ｏ−クロルフェニル）−４，５−ジフェニルイミダゾリル二量体、２−（ｏ−フルオロフェニル）−４，５−ジフェニルイミダゾリル二量体、２−（ｏ−メトキシフェニル）−４，５−ジフェニルイミダゾリル二量体、２−（２，４−ジメトキシフェニル）−４，５−ジフェニルイミダゾリル二量体等）、１−フェニル−１，２−プロパンジオン−２−（ｏ−エトキシカルボニル）オキシム、ｏ−ベンゾイル−４’−（ベンズメルカプト）ベンゾイル−ヘキシル−ケトキシム、２，４，６−トリメチルフェニルカルボニル−ジフェニルフォスフォニルオキサイド、ヘキサフルオロフォスフォロ−トリアルキルフェニルスルホニウム塩、２−メルカプトベンズイミダゾール、２，２’−ベンゾチアゾリルジサルファイド等が挙げられる。
【００７７】
光重合開始剤のカラーフィルタ用着色重合性組成物中における含有量としては、前記（Ｃ）光重合性化合物の量に対して、０．５〜６０質量％が好ましく、１〜５０質量％が好ましい。該含有量が前記範囲内にあると、重合反応が阻害されず、膜強度が低くなるのを防止することができる。
【００７８】
（Ｆ）溶剤
本発明のカラーフィルタ用着色重合性組成物は、溶剤の少なくとも一種を含有する。溶剤の含有により、諸成分を溶解もしくは分散し、液体状の塗布液を調製できる。
【００７９】
溶剤としては、例えば、エステル類、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチルや３−オキシプロピオン酸エチル等の３−オキシプロピオン酸アルキルエステル類（例えば、３−メトキシプロピオン酸メチル、３−メトキシプロピオン酸エチル、３−エトキシプロピオン酸メチル、３−エトキシプロピオン酸エチルなど）、２−オキシプロピオン酸メチル、２−オキシプロピオン酸エチル、２−オキシプロピオン酸プロピル等の２−オキシプロピオン酸アルキルエステル類（例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチルなど）、ピルビン酸メチル、ピルビン酸エチル、ピルビン酸プロピル、アセト酢酸メチル、アセト酢酸エチル、２−オキソブタン酸メチル、２−オキソブタン酸エチル等；
【００８０】
エーテル類、例えば、ジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテルアセテート、プロピレングリコールエチルエーテルアセテート、プロピレングリコールプロピルエーテルアセテート等；
ケトン類、例えば、メチルエチルケトン、シクロヘキサノン、２−ヘプタノン、３−ヘプタノン等；
芳香族炭化水素類、例えば、トルエン、キシレン等；が挙げられる。
【００８１】
本発明における溶剤としては、塗布適性、乾燥適性の点で、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、及びプロピレングリコールモノメチルエーテルアセテート（ＰＧＭＥＡ）から選択される少なくとも一種を用いる場合が好ましく、塗布均一性の点で、少なくともプロピレングリコールモノメチルエーテルアセテート（ＰＧＭＥＡ）を用いる場合が特に好ましい。
【００８２】
この場合、ＰＧＭＥＡとブロックイソシアネート基含有化合物（BI）との含有比率（PGMEA／BI）としては、塗布均一性の点で、１００／０．１〜１０／１が好ましく、１００／０．５〜２０／１がより好ましい。
【００８３】
溶剤の使用量は、調製しようとするカラーフィルタ用着色重合性組成物の物性等に応じて適宜選択することができるが、本発明のカラーフィルタ用着色重合性組成物はスリット法による塗布に用いられるため、塗布適性の観点から、固形分含有量が２０質量％以下となるように含有することが好ましい。
中でも特に、塗布適性をより向上し、画像表示した際の表示ムラを軽減する点で、カラーフィルタ用着色重合性組成物の固形分含有量は５〜２０質量％の範囲内が好ましく、１０〜１７質量％の範囲内がより好ましく、この範囲を満たす量の溶剤を含有することが好ましい。
【００８４】
（Ｇ）他の添加剤
本発明のカラーフィルタ用着色重合性組成物には、前記成分以外に、必要に応じて各種添加物、例えば充填剤、前記（Ｂ）カルボキシル基含有バインダー及び（Ｄ）ブロックイソシアネート基を有する化合物以外の高分子化合物、界面活性剤、密着促進剤、酸化防止剤、紫外線吸収剤、凝集防止剤等を配合することができる。
【００８５】
添加剤の具体例としては、ガラス、アルミナ等の充填剤；イタコン酸共重合体、クロトン酸共重合体、マレイン酸共重合体、部分エステル化マレイン酸共重合体、酸性セルロース誘導体、水酸基を有するポリマーに酸無水物を付加させたもの、アルコール可溶性ナイロン、ビスフェノールＡとエピクロルヒドリンから形成されたフェノキシ樹脂などのアルカリ可溶の樹脂；ノニオン系、カチン系、アニオン系等の界面活性剤、具体的には、フタロシアニン誘導体（市販品：ＥＦＫＡ−７４５（森下産業社製））；オルガノシロキサンポリマーＫＰ３４１（信越化学工業社製）、（メタ）アクリル酸系（共）重合体ポリフローＮｏ．７５、Ｎｏ．９０、Ｎｏ．９５（共栄社油脂化学工業社製）、Ｗ００１（裕商社製）等のカチオン系界面活性剤；ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル（ＢＡＳＦ社製のプルロニックＬ１０、同Ｌ３１、同Ｌ６１、同Ｌ６２、同１０Ｒ５、同１７Ｒ２、同２５Ｒ２、テトロニック３０４、同７０１、同７０４、同９０１、同９０４、同１５０Ｒ１等）のノニオン系界面活性剤；Ｗ００４、Ｗ００５、Ｗ０１７（裕商社製）等のアニオン系界面活性剤；ＥＦＫＡ−４６、ＥＦＫＡ−４７、ＥＦＫＡ−４７ＥＡ、ＥＦＫＡポリマー１００、ＥＦＫＡポリマー４００、ＥＦＫＡポリマー４０１、ＥＦＫＡポリマー４５０（以上森下産業社製）、ディスパースエイド６、ディスパースエイド８、ディスパースエイド１５、ディスパースエイド９１００（サンノプコ社製）等の高分子分散剤；ソルスパース３０００、同５０００、同９０００、同１２０００、同１３２４０、同１３９４０、同１７０００、同２４０００、同２６０００、同２８０００などの各種ソルスパース分散剤（ゼネカ社製）；アデカプルロニックＬ３１，同Ｆ３８，同Ｌ４２，同Ｌ４４，同Ｌ６１，同Ｌ６４，同Ｆ６８，同Ｌ７２，同Ｐ９５，同Ｆ７７，同Ｐ８４，同Ｆ８７，同Ｐ９４，同Ｌ１０１，同Ｐ１０３，同Ｆ１０８，同Ｌ１２１，同Ｐ−１２３（旭電化社製）、及びイソネットＳ−２０（三洋化成社製）；
【００８６】
ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；及びポリアクリル酸ナトリウム等の凝集防止剤を挙げることができる。
【００８７】
また、非露光部（非硬化部）におけるアルカリ溶解性を促進し、現像性を更に向上させる場合には、更に有機カルボン酸、好ましくは分子量１０００以下の低分子量有機カルボン酸を添加することができる。
具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸；シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸；トリカルバリル酸、アコニット酸、カンホロン酸等の脂肪族トリカルボン酸；安息香酸、トルイル酸、クミン酸、ヘメリト酸、メシチレン酸等の芳香族モノカルボン酸；フタル酸、イソフタル酸、テレフタル酸、トリメリト酸、トリメシン酸、メロファン酸、ピロメリト酸等の芳香族ポリカルボン酸；フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。
【００８８】
本発明のカラーフィルタ用着色重合性組成物には、前記各成分以外に更に、常温あるいは冷蔵保管時の粘度経時変化を抑えるために熱重合防止剤を加えておくことが好ましい。熱重合防止剤を添加することで、組成物の保存安定性を高めることができる。
例えば、ハイドロキノン、ｐ−メトキシフェノール、ジ−ｔ−ブチル−ｐ−クレゾール、ピロガロール、ｔ−ブチルカテコール、ベンゾキノン、４，４’−チオビス（３−メチル−６−ｔ−ブチルフェノール）、２，２’−メチレンビス（４−メチル−６−ｔ−ブチルフェノール）、２−メルカプトベンゾイミダゾール等が有用である。
熱重合防止剤のカラーフィルタ用着色重合性組成物中における添加量としては、前記（Ｃ）光重合性化合物に対して、通常１００ｐｐｍ〜１質量％であり、好ましくは５００ｐｐｍ程度である。
【００８９】
〜カラーフィルタ用着色重合性組成物の調製方法〜
本発明のカラーフィルタ用着色重合性組成物は、（Ａ）着色剤と（Ｂ）カルボキシル基含有バインダーと（Ｃ）光重合性化合物と（Ｄ）ブロックイソシアネート基を有する化合物と（Ｅ）光重合開始剤と必要に応じて他の添加剤とを（Ｆ）溶剤と共に混合し、所望の混合機、分散機を使用して混合分散することによって調製することができる。
混合分散する工程は、混練分散とそれに続けて行なう微分散処理とで構成されるのが好ましいが、混練分散を省略して微分散処理のみとすることも可能である。
【００９０】
＜カラーフィルタ及びその製造方法＞
本発明のカラーフィルタは、既述の本発明のカラーフィルタ用着色重合性組成物を用いて作製されたものであり、複数色の着色パターンを設けて構成されている。本発明のカラーフィルタ用着色重合性組成物を用いるので、支持体との密着性が良好でパターン剥がれ（リフティング）が防止されており、表示ムラを抑えた高品質の画像表示を行なうことができる。
【００９１】
本発明のカラーフィルタは、本発明のカラーフィルタ用着色重合性組成物を用いる方法であれば、特に制限なく公知の方法から適宜選択した方法により作製することが可能である。中でも、本発明においては、本発明のカラーフィルタ用着色重合性組成物をスリット法で塗布して着色膜を形成する塗膜形成工程と、塗布形成された着色膜を露光する露光工程と、露光された着色膜を現像する現像工程とを有する工程群を少なくとも２回繰り返して行ない、複数色のパターンを順次同一支持体上に形成することによりカラーフィルタを作製する方法（本発明のカラーフィルタの製造方法）によるのが好適である。
以下、本発明のカラーフィルタの製造方法を詳細に説明する共に、該説明を通じて本発明のカラーフィルタの詳細についても述べる。
【００９２】
−塗膜形成工程−
塗膜形成工程では、本発明のカラーフィルタ用着色重合性組成物をスリット法で塗布して着色膜を形成する。スリット塗布を本発明のカラーフィルタ用着色重合性組成物を用いて行なうので、既設パターンの上から重ね塗りする等、既設パターンに接触する形態で組成物の溶液を更にスリット塗布した場合に、着色パターンのリフティング及び染み込みムラ、現像時の現像残渣の発生を防止でき、表示ムラを抑えた画像表示特性の良好なカラーフィルタを作製できる。
【００９３】
スリット法によると、省液が可能であり、均一厚で平坦性の高い膜を形成できる。
スリット法による塗布方法としては、高さ精度を保って表示ムラのない画像表示を行なう観点から、塗布を、液を吐出する部分にスリット状の穴を有するスリット状ノズルを用いて行なうことが好ましい。具体的には、特開２００４−８９８５１号公報、特開２００４−１７０４３号公報、特開２００３−１７００９８号公報、特開２００３−１６４７８７号公報、特開２００３−１０７６７号公報、特開２００２−７９１６３号公報、特開２００１−３１０１４７号公報等に記載のスリット状ノズルを有するスリットコーターが好適に用いられる。
【００９４】
スリット塗布は、先端に幅数十ミクロンのスリット（間隙）を有し、かつ、矩形基板の塗布幅に対応する長さの塗布ヘッドを、基板とのクリアランス（間隙）を数１０〜数１００ミクロンに保持しながら、基板と塗布ヘッドとに一定の相対速度を持たせて、所定の吐出量でスリットから供給される塗布液を基板に塗布することができる。
【００９５】
なお、支持体上に塗布された本発明のカラーフィルタ用着色重合性組成物による膜の乾燥（プリベーク）は、ホットプレート、オーブン等を用いて５０〜１４０℃の温度範囲で１０〜３００秒の条件にて行なうことができる。
【００９６】
−露光工程−
露光工程では、前記塗膜形成工程で塗布形成された着色膜を露光する。
露光は、所定のマスクパターンを介して光照射することにより行ない、光照射された着色膜部分を硬化させる。
【００９７】
露光に用いることができる放射線としては、特にｇ線、ｉ線等の紫外線が好適に用いられる。
【００９８】
−現像工程−
現像工程では、前記露光工程で露光された着色膜を現像する。
本工程において、着色膜の未照射部（未硬化部）を、現像液を用いて現像除去することにより、光硬化した部分が残ってパターン状被膜が形成される。このパターン状被膜は、複数色（２色あるいは３色以上）が同一支持体上に設けられており、カラーフィルタを構成する着色画素である。
【００９９】
現像では、露光後の未硬化部を現像液に溶出させ、硬化部のみを残存させる。現像温度としては、通常２０〜３０℃であり、現像時間としては２０〜９０秒である。
現像液としては、未硬化部における着色重合性組成物の膜を溶解する一方、硬化部を溶解しないものであれば、いずれのものも用いることができる。具体的には、種々の有機溶剤の組合せやアルカリ性の水溶液を用いることができる。
【０１００】
前記有機溶剤としては、本発明のカラーフィルタ用着色重合性組成物を調製する際に使用できる既述の溶剤が挙げられる。
前記アルカリ性の水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、１，８−ジアザビシクロ−［５，４，０］−７−ウンデセン等のアルカリ性化合物を、濃度が０．００１〜１０質量％、好ましくは０．０１〜１質量％となるように溶解したアルカリ性水溶液が挙げられる。
【０１０１】
なお、アルカリ性水溶液を現像液として使用した場合には、一般に現像後に水で洗浄（リンス）が行なわれる。
【０１０２】
現像後は、余剰の現像液を洗浄除去し、乾燥を施した後、一般に１００〜２４０℃の温度で加熱処理（ポストベーク）が施される。
前記ポストベークは、硬化を完全なものとするための現像後の加熱であり、通常約２００℃〜２５０℃の加熱（ハードベーク）を行なう。このポストベーク処理は、現像後の塗布膜を、上記条件になるようにホットプレートやコンベクションオーブン（熱風循環式乾燥機）、高周波加熱機等の加熱手段を用いて、連続式あるいはバッチ式で行なうことができる。
【０１０３】
支持体としては、例えば、液晶表示素子等に用いられる無アルカリガラス、ソーダガラス、パイレックス（登録商標）ガラス、石英ガラス、及びこれらに透明導電膜を付着させたものや、固体撮像素子等に用いられる光電変換素子基板、例えばシリコン基板等、並びにプラスチック基板が挙げられる。これらの基板上には、通常、各画素を隔離するブラックストライプが形成されている。
プラスチック基板には、その表面にガスバリヤー層及び／又は耐溶剤性層を有していることが好ましい。
【０１０４】
本発明のカラーフィルタの製造方法においては、上記の塗膜形成工程、露光工程、及び現像工程を有する工程群を少なくとも２回繰り返して行なって、２色以上のパターンを順次同一支持体上に形成することによりカラーフィルタを作製する。上記の工程群を１回終了した後、さらに１回もしくは２回以上（赤、青、緑３色のカラーフィルタを作製する場合はさらに２回）繰り返す場合、既設パターン（例えば１色目のパターン（例：赤色画素））が形成された支持体のパターン形成面に更に塗膜形成工程にて着色膜（例えば２色目（例：青色画素形成用の着色膜））を塗布形成した際に、溶剤が既設パターンに触れる期間がスピン塗布等に比べ長くなるが、既設パターンの支持体からの浮き上がりや染み込みによるムラが生じるのが抑えられ、次の現像工程では現像残渣が抑えられ、これより精細かつ密着性に優れ、画像表示した際の表示ムラが抑えられたカラーフィルタが得られる。
【０１０５】
本発明のカラーフィルタは、支持体上に、少なくとも、カラーフィルタ用着色重合性組成物で形成された互いに異なる色を呈する２色以上の着色画素からなる画素群（及び、場合により前記画素群を構成する各画素を互いに離画するブラックマトリックス）を設けて構成されている。
【０１０６】
前記画素群は、異なる色を呈する２色の着色画素からなる画素群又は３色の着色画素からなる画素群であってもよいし、異なる色を呈する４色以上の着色画素からなる画素群であってもよい。例えば３色で構成される場合、赤（Ｒ）、緑（Ｇ）及び青（Ｂ）の３つの色相の着色画素からなる画素群で好適に構成される。赤、緑、青の３色からなる画素群を配置する場合、モザイク型、トライアングル型等の配置が好ましく、４種以上からなる画素群を配置する場合ではどのような配置であってもよい。
【０１０７】
上記では、本発明の顔料分散組成物及び光硬化性組成物の用途として、主にカラーフィルタの用途を中心に説明したが、カラーフィルタを構成する各着色画素を隔離するブラックマトリックスの形成にも適用することができる。ブラックマトリックスは、顔料としてカーボンブラック、チタンブラックなどの黒色顔料を用いた本発明のカラーフィルタ用着色重合性組成物を用いてパターン露光、現像を行ない、その後必要に応じて更にポストベークして膜の硬化を促進させることで形成することができる。
【０１０８】
＜表示装置＞
本発明の表示装置は、既述の本発明のカラーフィルタを設けて構成したものである。本発明の表示装置は、既述のカラーフィルタ用着色重合性組成物を用いて作製されたカラーフィルタを備えており、このカラーフィルタを構成する着色パターンは支持体にリフティングを起こさずに密着して精細に形成されているので、表示ムラを抑えた高品質の画像表示を行なうことができる。
【０１０９】
表示装置としては、液晶表示装置、プラズマディスプレイ表示装置、ＥＬ表示装置、ＣＲＴ表示装置などの表示装置などが挙げられる。表示装置の定義や各表示装置の説明については、例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。
【０１１０】
本発明のカラーフィルタを設けて構成される表示装置としては、液晶表示装置が好ましい。液晶表示装置については、例えば「次世代液晶ディスプレイ技術（内田  龍男編集、（株）工業調査会  １９９４年発行）」に記載されている。
【０１１１】
本発明が適用できる液晶表示装置には特に制限はなく、例えば前記「次世代液晶ディスプレイ技術」に記載されている色々な方式の液晶表示装置に適用できる。中でも特に、カラーＴＦＴ方式の液晶表示装置に対して有効である。カラーＴＦＴ方式の液晶表示装置については、例えば「カラーＴＦＴ液晶ディスプレイ（共立出版（株）１９９６年発行）」に記載されている。さらに、本発明はＩＰＳなどの横電界駆動方式、ＭＶＡなどの画素分割方式などの視野角が拡大された液晶表示装置にも適用できる。これらの方式については、例えば「ＥＬ、ＰＤＰ、ＬＣＤディスプレイ−技術と市場の最新動向−（東レリサーチセンター調査研究部門  ２００１年発行）」の４３ページに記載されている。
【０１１２】
液晶表示装置は、カラーフィルタ以外に、電極基板、偏光フィルム、位相差フィルム、バックライト、スペーサ、視野角補償フィルムなど、様々な部材から構成される。本発明のカラーフィルタは、これらの公知の部材で構成される液晶表示装置に適用することができる。これらの部材については、例えば「'９４液晶ディスプレイ周辺材料・ケミカルズの市場（島  健太郎、（株）シーエムシー、１９９４年発行）」、「２００３液晶関連市場の現状と将来展望（下巻）（表  良吉、（株）富士キメラ総研、２００３年発行）」に記載されている。
【０１１３】
用途としては、テレビ、パーソナルコンピュータ、液晶プロジェクター、ゲーム機、携帯電話などの携帯端末、デジタルカメラ、カーナビなどの用途に特に制限なく適用できる。
【実施例】
【０１１４】
以下、本発明を実施例により更に具体的に説明するが、本発明はその主旨を越えない限り、以下の実施例に限定されるものではない。なお、特に断りのない限り、「部」及び「％」は質量基準である。
【０１１５】
（実施例１）
−ブロックイソシアネート１の調製―
温度計、攪拌装置、還流冷却装置、窒素ガス注入管、及び滴下ロートを取り付けたフラスコに、ヘキサメチレンジイソシアネートの３量体（コロネートＨＸ、日本ポリウレタン（株）製）１００部、メチルイソブチルケトン２６部、及びジブチルスズジラウレート０．１部を秤りとり、窒素雰囲気下で攪拌しながら、メチルエチルケトオキシム４４部を滴下ロートより１時間かけて滴下した。その後、液温を７０℃に維持し、赤外線分光計による測定で反応液中のＮＣＯ基の吸収が消失するまで反応させた。その後、メチルイソブチルケトンを加え、不揮発分７０％のブロックイソシアネート１（ブロックイソシアネート基の数：３）を調製した。
【０１１６】
−黒色レジストの調製−
まず、下記表１に記載の量のＫ顔料分散物１及びプロピレングリコールモノメチルエーテルアセテートをはかり取り、温度２４℃（±２℃）で混合して１５０ｒ.ｐ.ｍ.で１０分間攪拌し、次いで表１に記載の量のメチルエチルケトン、バインダー２、ハイドロキノンモノメチルエーテル、ＤＰＨＡ液、２，４−ビス（トリクロロメチル）−６−［４’−（Ｎ，Ｎ−ビスジエトキシカルボニルメチルアミノ）−３’−ブロモフェニル］−ｓ−トリアジン、及び界面活性剤１をはかり取り、温度２５℃（±２℃）でこの順に添加して、温度４０℃（±２℃）で１５０ｒ.ｐ.ｍ.で３０分間攪拌することにより、黒色（Ｋ）レジストを得た。
なお、下記表１に記載の量は質量部であり、詳しくは以下の通りである。
【０１１７】
＊Ｋ顔料分散物１
・カーボンブラック（デグッサ社製、Ｎｉｐｅｘ３５）・・・１３．１％
・分散剤１（下記化合物１）・・・０．６５％
・ポリマー（ベンジルメタクリレート／メタクリル酸（＝７２／２８[モル比]）のランダム共重合物、分子量３．７万）・・・６．７２％
・プロピレングリコールモノメチルエーテルアセテート・・・７９．５３％
【０１１８】
【化１】
2008209749.tif 000002
【０１１９】
＊バインダー２
・ポリマー（ベンジルメタクリレート／メタクリル酸（＝７８／２２[モル比]）のランダム共重合物、分子量３．８万）・・・２７％
・プロピレングリコールモノメチルエーテルアセテート・・・７３％
＊ＤＰＨＡ液
・ジペンタエリスリトールヘキサアクリレート・・・７６％
（重合禁止剤ＭＥＨＱ  ５００ｐｐｍ含有、日本化薬（株）製、商品名：ＫＡＹＡＲＡＤ  ＤＰＨＡ）
・プロピレングリコールモノメチルエーテルアセテート・・・２４％
＊界面活性剤１
・下記構造物１・・・３０％
・メチルエチルケトン・・・７０％
【０１２０】
【化２】
2008209749.tif 000003
【０１２１】
【表１】
2008209749.tif 000004
【０１２２】
−顔料分散液の調製―
<Ｇ用顔料分散液（Ｇ１）>
Ｃ．Ｉ．Ｐｉｇｍｅｎｔ  Ｇｒｅｅｎ３６（ブロム化フタロシアニングリーン）、Ｃ．Ｉ．Ｐｉｇｍｅｎｔ  Ｙｅｌｌｏｗ  １５０、Ｄｉｓｐｅｒｂｙｋ−１６１（ビックケミー社製、顔料分散剤）、バインダー１（ベンジルメタクリレート／メタクリル酸／エトキシメチルアクリレート（＝７５／１５／１０［質量比］）共重合体（アルカリ可溶性樹脂、重量平均分子量Ｍｗ：１００００）のプロピレングリコールモノメチルエーテルアセテート溶液（固形分：５０質量％））、及びプロピレングリコールモノメチルエーテルアセテート（有機溶剤）を、下記表２に示す量になるように配合し、プレミキシングの後、モーターミルＭ−５０（アイガー・ジャパン社製）により、直径０．６５ｍｍのジルコニアビーズを用いて周速９ｍ／ｓで９時間分散し、Ｇ用顔料分散液（Ｇ１）を調製した。
【０１２３】
<Ｒ用顔料分散液（Ｒ１）>
Ｇ用顔料分散液Ｇ１において、顔料及びその他の成分を下記表２に示すように変更した以外は、Ｇ用顔料分散液Ｇ１と同様にして、Ｒ用顔料分散液Ｒ１を調製した。
<Ｂ用顔料分散液（Ｂ１）>
Ｇ用顔料分散液Ｇ１において、顔料及びその他の成分を下記表２に示すように変更した以外は、Ｇ用顔料分散液Ｇ１と同様にして、Ｂ用顔料分散液Ｂ１を調製した。
【０１２４】
【表２】
2008209749.tif 000005
【０１２５】
−画素用着色レジストの調製−
＜Ｇ用着色レジスト＞
下記表３に示す処方にしたがって、有機溶剤、重合性モノマー、バインダー、光重合開始剤、及び界面活性剤の各成分を混合し、２５℃で３０分間攪拌した後、不溶物が無いことを確認し、モノマー液を得た。次に、上記で得たＧ用顔料分散液（Ｇ１）に、撹拌しながら、得られたモノマー液とブロックイソシアネート１（ブロックイソシアネート基含有化合物）とをゆっくりと添加し、２５℃で３０分間撹拌してＧ用着色レジスト（レジストＧ−１）を調製した。レジストＧ−１の固形分含有量は１３．４％であった。
【０１２６】
＜Ｇ用着色レジスト，Ｂ用着色レジスト＞
上記と同様に、下記表３に示す処方にしたがってモノマー液を得ると共に、さらに同様にしてＲ用着色レジスト（レジストＲ−１）、Ｂ用着色レジスト（レジストＢ−１）を調製した。
レジストＲ−１の固形分含有量は１３．２％であり、レジストＢ−１の固形分含有量は１４．３％であった。
【０１２７】
【表３】
2008209749.tif 000006
【０１２８】
−ブラック（Ｋ）画像の形成−
無アルカリガラス基板（以下、単に「ガラス基板」という。）を、ＵＶ洗浄装置で洗浄後、洗浄剤を用いてブラシ洗浄し、更に超純水で超音波洗浄した。その後、ガラス基板を１２０℃で３分間熱処理し、表面状態を安定化させた。
このガラス基板を冷却し２３℃に温調後、スリット状ノズルを有するガラス基板用コーター（エフ・エー・エス・アジア社製、商品名：ＭＨ−１６００）にて、上記で調製した黒色（Ｋ）レジストを塗布した。引き続き、真空乾燥装置ＶＣＤ（東京応化工業社製）で３０秒間、溶媒の一部を乾燥させて塗布層の流動性をなくした後、１２０℃で３分間プリベークし、膜厚２μｍの濃色感光層Ｋ１を得た。
【０１２９】
超高圧水銀灯を有するプロキシミティー型露光機（日立ハイテク電子エンジニアリング（株）製）を用い、基板とマスク（画像パターンを有する石英露光マスク）とを垂直に立てた状態で、マスク面と濃色感光層Ｋ１との間の距離を２００μｍに設定し、露光量３００ｍＪ／ｃｍ２でパターン露光した。
【０１３０】
次に、純水をシャワーノズルにて噴霧して濃色感光層Ｋ１の表面を均一に湿らせた後、ＫＯＨ系現像液（ノニオン界面活性剤含有、商品名：ＣＤＫ−１、富士フイルムエレクトロニクスマテリアルズ（株）製を１００倍希釈したもの）を２３℃で８０秒間、フラットノズル圧力０．０４ＭＰａでシャワー現像し、パターニング画像を得た。引き続き、超純水を超高圧洗浄ノズルにて９．８ＭＰａの圧力で噴射して残渣除去を行ない、更に超純水をシャワーノズルで両面から吹き付けて、付着している現像液や前記ブラックマトリクス層溶解物を除去し、エアナイフにて液切りを行なってブラック（Ｋ）のパターンを得た。その後、２２０℃で３０分間熱処理し、ブラック（Ｋ）画像を形成した。
【０１３１】
−レッド（Ｒ）画素の形成−
前記ブラック（Ｋ）画像が形成されたガラス基板のＫ画像形成面に、上記で調製したレジストＲ−１をＫ画像の形成と同様にして塗布し、露光、現像を行なってパターニング画像を得、更に熱処理等を行なって熱処理済みＲ画素を形成した。この熱処理済みＲ画素の膜厚は２．１μｍであった。
【０１３２】
−評価１−
１．現像残渣
レジストＲ−１が塗布されて現像を終了したガラス基板において、Ｋ画像が形成された側であってＫ画像が形成されていないガラス表面にエタノールを滴下し、無塵布でガラス表面を１０回擦った。その後、無塵布に付着したレジスト色の有無を目視観察してレジスト残渣の有無を確認した。
このとき、レジスト色が観察されない場合を「残渣なし」とし、レジスト色が観察された場合を「残渣あり」として評価した。評価結果は下記表５に示す。
【０１３３】
−グリーン（Ｇ）画素の形成−
Ｋ画像及びＲ画素が形成されたガラス基板のＫ画像等形成面側に、上記で調製したレジストＧ−１を用いて、前記Ｒ画素の形成と同様にして、熱処理済みＧ画素を形成した。この熱処理済みＧ画素の膜厚は２．１μｍであった。
さらに、Ｒ画素の形成後の現像残渣の評価と同様の方法により、Ｇ画素形成後のレジスト残渣の有無を確認した。
【０１３４】
−ブルー（Ｂ）画素の形成−
Ｋ画像とＲ画素及びＧ画素とが形成されたガラス基板のＫ画像等形成面側に、上記で調製したレジストＢ−１を用いて、前記Ｒ画素の形成と同様にして、熱処理済みＢ画素を形成した。この熱処理済みＢ画素の膜厚は２．１μｍであった。
さらに、Ｒ画素の形成後の現像残渣の評価と同様の方法により、Ｂ画素形成後のレジスト残渣の有無を確認した。
【０１３５】
以上のようにして、ＲＧＢ３色からなるカラーフィルタが形成されたカラーフィルタ基板を作製した。
【０１３６】
−評価２−
レッド（Ｒ）、グリーン（Ｇ）、及びブルー（Ｂ）の各画素が形成されたガラス基板（カラーフィルタ基板）について、下記評価を行なった。評価結果は下記表５に示す。
【０１３７】
２．画素の密着性評価
ガラス基板上に形成されたＲ画素、Ｇ画素、及びＢ画素にカッターで５ｍｍ間隔で縦横に切り込みを入れた。なお、切り込みを入れた部分は２５ｍｍ角とした。次に、切り込みを入れた部分をＰＧＭＡＣ（プロピレングリコールモノメチルエーテルアセテート）中に１５分間浸漬後、室温で３０分間乾燥させた。その後、画素の切り込み面に接着テープ（ニチバン製のセロハンテープ）を貼りつけ、テープを剥がし、画素剥れの有無を調べた。
ここで、画素剥れが観察されない場合を「○」、画素剥れが観察された場合を「×」として評価した。
【０１３８】
３．Ｒ，Ｇ，Ｂ各画素のムラ評価
ガラス基板上に形成されたＲ画素、Ｇ画素、及びＢ画素の各々を光学顕微鏡を用いて観察し、各画素中の色ムラの有無を評価した。
ここで、色ムラが観察されない場合を「○」、Ｒ，Ｇ，Ｂいずれかの画素に色ムラが観察された場合を「×」として評価した。
【０１３９】
−液晶表示装置−
上記より得たカラーフィルタ基板のＲ画素、Ｇ画素、及びＢ画素並びにブラックマトリクスの上に更に、ＩＴＯ（Indium Tin Oxide）膜からなる透明電極をスパッタリングにより形成した。
【０１４０】
次いで、特開２００６−６４９２１号公報の実施例１と同様の方法により、形成されたＩＴＯ膜上のブラックマトリクス上部に相当する部分にスペーサを形成した。
これとは別に、対向基板としてガラス基板を用意した。
そして、カラーフィルタ基板のＩＴＯ膜上及び対向基板上にそれぞれＰＶＡモード用にパターニングを施し、その上に更にポリイミドよりなる配向膜を設けた。
【０１４１】
その後、カラーフィルタを構成する画素群を取り囲むように周囲に設けられたブラックマトリックス外枠に相当する位置に、紫外線硬化樹脂のシール剤をディスペンサ方式により塗布し、ＰＶＡモード用液晶を滴下し、対向基板と貼り合わせた後、貼り合わされたガラス基板をＵＶ照射した後、熱処理してシール剤を硬化させ、液晶セルを得た。このようにして得た液晶セルの両面に、（株）サンリッツ製の偏光板ＨＬＣ２−２５１８を貼り付けた。次いで、赤色（Ｒ）ＬＥＤとしてＦＲ１１１２Ｈ（スタンレー電気（株）製のチップ型ＬＥＤ）、緑色（Ｇ）ＬＥＤとしてＤＧ１１１２Ｈ（スタンレー電気（株）製のチップ型ＬＥＤ）、青色（Ｂ）ＬＥＤとしてＤＢ１１１２Ｈ（スタンレー電気（株）製のチップ型ＬＥＤ）を用いてサイドライト方式のバックライトを構成し、これを液晶セルの偏光板が貼り付けられた側と反対側（背面側）に配置し、液晶表示装置とした。
【０１４２】
−評価３−
４．表示ムラ
液晶表示装置にグレイのテスト信号を入力し、グレイ画像を表示した際のムラの発生の有無を目視及びルーペにて観察し、下記評価基準にしたがって判断した。
○：ムラはほとんど観察されなかった。
△：ムラが若干観察されたが、実用上許容範囲内であった。
×：ムラが顕著に確認された。
【０１４３】
（実施例２）
−ブロックイソシアネート２の調製−
温度計、攪拌装置、還流冷却装置、窒素ガス注入管を及び滴下ロートを取り付けたフラスコに、ヘキサメチレンジイソシアネートと１，３−ブタンジオールのアダクト体（日本ポリウレタン工業（株）製のＣ−２６１２）１００部、メチルイソブチルケトン２６部、ε−カプロラクタム４７部、及びジブチルスズジラウレート０．１部を秤りとり、窒素雰囲気下で攪拌しながら１００℃に維持し、赤外線分光計による測定で反応液中のＮＣＯ基の吸収が消失するまで反応させた。その後、メチルイソブチルケトンを加え、不揮発分７０％のブロックイソシアネート２（ブロックイソシアネート基の数：２）を調製した。
【０１４４】
実施例１において、ブロックイソシアネート１を、上記より得たブロックイソシアネート２に代えたこと以外は、実施例１と同様にして、Ｇ用着色レジスト（レジストＧ−２）、Ｒ用着色レジスト（レジストＲ−２）、及びＢ用着色レジスト（レジストＢ−２）を調製し、カラーフィルタ及び液晶表示装置を作製すると共に、同様の評価を行なった。
なお、レジストＧ−２、Ｒ−２、Ｂ−２の固形分含有量は実施例１と同様である。
【０１４５】
（実施例３）
実施例１の画素用着色レジストの調製において、表３に示す処方を、下記表４に示す処方に代えたこと以外は同様にして、Ｇ用着色レジスト（レジストＧ−３）、Ｒ用着色レジスト（レジストＲ−３）、及びＢ用着色レジスト（レジストＢ−３）を調製した。レジストＧ−３の固形分含有量は２０．８％であり、レジストＲ−３の固形分含有量は２０．９％であり、レジストＢ−３の固形分含有量は２１．０％であった。そして、レジストＲ−１、Ｇ−１、Ｂ−１をそれぞれレジストＲ−３、Ｇ−３、Ｂ−３に代えたこと以外は、実施例１と同様にして、カラーフィルタ及び液晶表示装置を作製すると共に、同様の評価を行なった。
【０１４６】
【表４】
2008209749.tif 000007
【０１４７】
（比較例１）
実施例１において、表３に記載のブロックイソシアネート１を添加しなかったこと以外は、実施例１と同様にして、Ｇ用着色レジスト（レジストＧ−４）、Ｒ用着色レジスト（レジストＲ−４）、及びＢ用着色レジスト（レジストＢ−４）を調製し、カラーフィルタ及び液晶表示装置を作製すると共に、同様の評価を行なった。
【０１４８】
（比較例２）
実施例１において、ブロックイソシアネート１を２部添加する代わりに、ブロックしていないイソシアネート（ヘキサメチレンジイソシアネートの３量体）１．４部を添加したこと以外は、実施例１と同様にして、Ｇ用着色レジスト（レジストＧ−５）、Ｒ用着色レジスト（レジストＲ−５）、及びＢ用着色レジスト（レジストＢ−５）を調製し、カラーフィルタ及び液晶表示装置を作製すると共に、同様の評価を行なった。
【０１４９】
【表５】
2008209749.tif 000008
【０１５０】
前記表５に示すように、実施例のカラーフィルタは、比較例のカラーフィルタと比較し、画素の密着性が良く、現像残渣も少なかった。また、カラーフィルタの各画素の色ムラ、液晶表示装置として画像表示した際の表示品位にも優れていた。実施例３は、実施例１〜２と比較し、表示ムラがやや見られたが、比較例より良好であった。